(57)【要約】【課題】定量的で且つ客観的な微少クラックの評価方法の提供。【解決手段】この微少クラックの評価方法は、架橋ゴムからなる被試験体の観察表面を拡大して撮影して複数箇所の画像を得る撮影工程と、この複数箇所の画像から観察表面積に占めるクラック面積率を算出する算出工程と、この算出されたクラック面積率に基づいて被試験体の耐クラック性が判定される判定工程と、この判定された評価結果を出力する出力工程とを含む。好ましくは、上記撮影工程の複数箇所の画像の数は、３以上５以下である。好ましくは、上記撮影工程において、観察表面が１０倍以上５０倍以下で拡大されて撮影される。【選択図】図３
2014126370.tif 000002
【特許請求の範囲】
【請求項１】
架橋ゴムからなる被試験体の観察表面を拡大して撮影した複数箇所の画像を得る撮影工程と、
この複数箇所の画像から観察表面の面積に占めるクラック面積率を算出する算出工程と、
この算出工程の後に、算出されたクラック面積率に基づいて被試験体の耐クラック性が判定される判定工程とを含む微少クラックの評価方法。
【請求項２】
上記撮影工程において、観察表面に対して垂直方向に照明があてられる請求項１に記載の評価方法。
【請求項３】
上記撮影工程の複数箇所の画像の数が３以上５以下である請求項１又は２に記載の評価方法。
【請求項４】
上記撮影工程において、観察表面が１０倍以上５０倍以下で拡大されて撮影される請求項１から３のいずれかに記載の評価方法。
【請求項５】
上記被試験体が空気入りタイヤの一部を構成する架橋ゴムであり、
この空気入りタイヤに空気が充填された状態でこの架橋ゴムの耐クラック性が判定される請求項１から４のいずれかに記載の評価方法。
【請求項６】
上記被試験体が架橋ゴムからなる試験片であり、
この試験片に、その観察表面に平行な方向の張力が負荷された状態で試験片の耐クラック性が判定される請求項１から４のいずれかに記載の評価方法。
【発明の詳細な説明】
【技術分野】
【０００１】
本発明は架橋ゴムのクラックの評価方法に関する。詳細には、本発明は、架橋ゴムの表面に発生する微少クラックの評価方法に関する。
【背景技術】
【０００２】
市場古品の空気入りタイヤでは、そのサイドウォール、バットレス、クリンチ等の表面に微少クラックが発生することがある。この微少クラックは、空気入りタイヤの周方向に延びる。この微少クラックは、空気入りタイヤの外観を損ねる。
【０００３】
この微少クラックの評価は、例えば、ＪＩＳ規格の加硫ゴムのオゾン劣化試験方法（ＪＩＳ  Ｋ６２５９）に準拠して実施されている。具体的には、タイヤ表面がルーペ等で観察される。微少クラックの数が、Ａ、Ｂ、Ｃのアルファベット記号で評価される。微少クラックの大きさが１から５の数字で評価される。微少クラックの数と大きさとがアルファベット記号と数字との組み合わせで評価される。この評価に基づき、そのタイヤの耐クラック性が評価されている。
【先行技術文献】
【非特許文献】
【０００４】
【非特許文献１】日本工業規格「加硫ゴムのオゾン劣化試験方法」（ＪＩＳ  Ｋ６２５９−１９９３）
【発明の概要】
【発明が解決しようとする課題】
【０００５】
この評価方法では、アルファベット記号と数字との組み合わせで分類されるものであり、この評価方法は定量的評価と異なる。また、この微少クラックの数や大きさは、観察者が目視で評価するため、観察者の主観的判断を排除することは困難である。基準となる標準サンプルを準備して、標準サンプルとの相対評価をしたとしても、観察者の主観的判断を排除できない。この評価方法では、場所と時間と観察者とが異なる評価結果を互いに比較することが困難である。
【０００６】
本発明の目的は、定量的で且つ客観的な微少クラックの評価方法の提供にある。
【課題を解決するための手段】
【０００７】
本発明に係る微少クラックの評価方法は、架橋ゴムからなる被試験体の観察表面を拡大して撮影した複数箇所の画像を得る撮影工程と、この複数箇所の画像から観察表面の面積に占めるクラック面積率を算出する算出工程と、この算出工程の後に、算出されたクラック面積率に基づいて被試験体の耐クラック性が判定される判定工程とを含む。
【０００８】
好ましくは、上記撮影工程の複数箇所の画像の数が３以上５以下である。
【０００９】
好ましくは、上記撮影工程において、観察表面が１０倍以上５０倍以下で拡大されて撮影される。
【００１０】
好ましくは、上記撮影工程において、観察表面に対して垂直方向に照明があてられる。
【００１１】
好ましくは、この評価方法では、上記被試験体は、空気入りタイヤの一部を構成する架橋ゴムである。この空気入りタイヤに空気が充填された状態で、この架橋ゴムの耐クラック性が判定される。
【００１２】
好ましくは、この評価方法では、上記被試験体が架橋ゴムからなる試験片である。この試験片に、その観察表面に平行な方向の張力が負荷された状態で、試験片の耐クラック性が判定される。
【発明の効果】
【００１３】
本発明に係る微少クラックの評価方法では、微少クラックの評価結果が、客観的に算出されている。この微少クラックの評価結果が、面積率として定量的に得られている。この評価方法は、客観的且つ定量的な評価結果が得られる。
【図面の簡単な説明】
【００１４】
【図１】図１は、本発明の一実施形態に係る評価方法に使用される評価装置が示された概念図である。
【図２】図２は、本発明の一実施形態に係る評価方法で評価される空気入りタイヤが示された断面図である。
【図３】図３は、本発明の一実施形態に係る評価方法が示されたフローチャートである。
【図４】図４は、図３の評価方法で撮影された画像が例示された説明図である。
【発明を実施するための形態】
【００１５】
以下、適宜図面が参照されつつ、好ましい実施形態に基づいて本発明が詳細に説明される。
【００１６】
図１に示された評価装置２は、マイクロスコープ４、制御装置６及び情報処理装置８を備えている。
【００１７】
マイクロスコープ４は、被写体を拡大して撮影するカメラである。この拡大倍率は、例えば、１０倍以上５０倍以下である。このマイクロスコープ４では、例えば、レンズ表面から被写体の表面までの距離を１０ｍｍ以上３０ｍｍ以下で、撮影がされる。
【００１８】
制御装置６は、マイクロスコープ４及び情報処理装置８と接続されている。制御装置６は、マイクロスコープ４で得られた撮影画像の信号を受信しうる。制御装置６は、撮影画像の信号から画像データを得る。制御装置６は、得られた画像データを情報処理装置８に出力しうる。
【００１９】
情報処理装置８は、外部入力部としてのキーボード１０及びマウス１２と、出力部としてのディスプレイ１４と、本体１６とを備えている。図示されないが、この本体１６は、インターフェースボードと、メモリと、ＣＰＵと、ハードディスクとを備えている。この情報処理装置８は、汎用のコンピューターがそのまま用いられてもよい。
【００２０】
ＣＰＵが、制御装置６を制御している。ディスプレイ１４は、各種の情報を表示する。出力部は、評価結果等を表示するものであればよい。出力部は、ディスプレイ１４に限られず、図示されないが、例えば、プリンターが用いられてもよい。
【００２１】
情報処理装置８のインターフェースボードは、撮影画像の信号を受け取るデータ入力部である。このインターフェースボードに、制御装置６から画像データが入力される。この画像データは、ＣＰＵに出力される。メモリは、書き換え可能なメモリである。ハードディスクは、プログラムやデータ等を記憶している。例えば、複数の架橋ゴムの耐クラック性の評価結果がデータベースとして記憶されている。メモリは、ハードディスクから読み出されたプログラムや画像データ等の格納領域や作業領域等を構成する。ＣＰＵは、ハードディスクに記憶されているプログラムを読み出しうる。ＣＰＵは、そのプログラムをメモリの作業領域に展開しうる。ＣＰＵは、そのプログラムに従って各種の処理を実行しうる。
【００２２】
図２に示されたタイヤ１８は、空気入りタイヤである。この図２において、上下方向がタイヤ１８の半径方向であり、左右方向がタイヤ１８の軸方向であり、紙面に垂直な方向がタイヤ１８の周方向である。
【００２３】
このタイヤ１８は、トレッド２０、サイドウォール２２、ビード２４、バットレス２６及びクリンチ２８を備えている。
【００２４】
トレッド２０は、半径方向外向きに凸な形状を呈している。トレッド２０は、路面と接地するトレッド面３０を形成する。
【００２５】
サイドウォール２２は、トレッド２０の端から半径方向略内向きに延びている。このサイドウォール２２の半径方向外側端は、トレッド２０及びバットレス２６と接合されている。このサイドウォール２２の半径方向内側端は、クリンチ２８と接合されている。
【００２６】
ビード２４は、クリンチ２８の軸方向内側に位置している。ビード２４は、コア３２と、このコア３２から半径方向外向きに延びるエイペックス３４とを備えている。コア３２はリング状であり、巻回された非伸縮性ワイヤーを含む。エイペックス３４は、半径方向外向きに先細りである。エイペックス３４は、高硬度な架橋ゴムからなる。
【００２７】
バットレス２６は、半径方向において、トレッド２０とサイドウォール２２との間に位置する。バットレス２６は、トレッド２０のショルダー３６とサイドウォール２２との間のタイヤ１８の外周面を構成している。
【００２８】
クリンチ２８は、サイドウォール２２の半径方向略内側に位置している。クリンチ２８は、軸方向において、ビード２４よりも外側に位置している。クリンチ２８は、耐摩耗性に優れた架橋ゴムからなる。クリンチ２８は、リムのフランジと当接する。
【００２９】
この評価方法で評価される微少クラックは、バットレス２６、サイドウォール２２及びクリンチ２８の軸方向外側の表面に発生する。この微少クラックの長さは、例えば、０．５ｍｍ以上５ｍｍ以下である。この幅は、例えば０．５ｍｍ以上３ｍｍ以下である。この深さは、例えば０．５ｍｍ以上３ｍｍ以下である。この微少クラックは、特に、バットレス２６やクリンチ２８の凹部表面に発生し易い。砂漠のようにオゾン濃度の高い地域や寒冷地のようにタイヤ表面に老化防止剤が析出し難い地域で使用されたタイヤに、微少クラックが発生し易い。この微少クラックは、深く進行するものでないが、外観を損ねる。
【００３０】
図３には、本発明の一実施形態に係る評価方法のフローチャートが示されている。この評価方法では、評価装置２を用いてタイヤ１８の耐クラック性が評価されている。図１から図３を参照しつつ、この評価方法が説明される。ここでは、タイヤ１８のバットレス２６の表面を観察表面として、バットレスに発生する微少クラックを例に説明がされる。
【００３１】
図２のタイヤ１８が準備される。このタイヤ１８は、前処理工程で処理されている。この前処理工程では、タイヤ１８に正規の空気圧になるように空気が充填される。空気が充填された状態で、例えば、タイヤ１８がオゾンの雰囲気内で放置される。若しくは、空気が充填された状態で、タイヤ１８がオゾンの雰囲気内でドラム試験機で走行させられる。又は、タイヤ１８を屋外に所定の日数放置して、屋外曝露処理がされる。このオゾン雰囲気処理や屋外曝露処理等は、前処理工程の例示である。この前処理は、タイヤ１８の表面に微少クラックが発生させられるものであればよく、このオゾン雰囲気処理や屋外曝露処理に限られない。このタイヤ１８として、微少クラックが発生している、市場の古品タイヤが準備されてもよい。
【００３２】
図３に示される様に、この微少クラック評価方法は、表面処理工程、撮影工程、面積率算出工程、判定工程及び出力工程を備えている。
【００３３】
表面処理工程では、タイヤ１８のバットレス２６の軸方向外側表面がクリーニングされる。例えば、布でバットレス２６の表面が拭き取られる。バットレス２６の表面に付着している異物などが除去される。バットレス２６の表面の汚れが落とされる。この表面処理工程のクリーニングは、布での拭き取りに限られず、バットレス２６の表面の異物が除去できればよく、他の方法でバットレス２６の表面がクリーニングされてもよい。
【００３４】
撮影工程では、タイヤ１８は正規内圧になるように空気が充填されている。この空気の充填は、バットレス表面の微少クラックが識別できる程度にされればよく、正規内圧より高圧でもよく、低圧でもよい。
【００３５】
空気が充填されたタイヤ１８のバットレス２６の表面が照明で照らされる。この照明の光が、例えば、バットレス２６の表面に対して垂直方向からあてられるようにされる。このバットレス２６の表面が、マイクロスコープ４で撮影される。このマイクロスコープ４は、バットレス２６の表面を例えば、１０倍以上５０倍以下に拡大して撮影する。このバットレス２６の表面が、周方向に撮影位置を変えて撮影される。この様にして、複数箇所が撮影される。例えば、周方向に位置を変えて４箇所が撮影される。この制御装置６は、撮影画像の信号を画像データに変換する。４箇所の画像データが情報処理装置８に送信される。情報処理装置８は、この画像データを受信する。
【００３６】
面積率算出工程では、情報処理装置８が画像データを画像解析する。例えば、バットレス２６の表面において一辺が１５ｍｍの正方形の面の画像データが得られる。この画像データの画素毎に輝度分布が解析される。画像データの各画素が輝度に基づきヒストグラム分布で層別にされる。この画像データが、所定の閾値により二値化される。図４は、この二値化がされた画像データを例示している。図４のおいて、左右方向がタイヤ１８の半径方向であり、上下方向がタイヤ１８の周方向である。図４において、二値化されて黒く示された画素部分は、微少クラックを示している。白く示された画素部分は、微少クラック以外のバットレス２６の表面を示している。
【００３７】
情報処理装置８は、微少クラックの面積を算出する。情報処理装置８は、全画像面積に占める微少クラックの面積の比率を算出する。この比率が微少クラックの面積率である。この例では、４つの画像データの微少クラックの面積が算出される。４つの画像面積の和と、４つの微少クラックの面積の和との比率が算出される。この微少クラックの面積率の算出方法は例示であって、この面積率は他の方法で算出されてもよい。例えば、４つの画像データ毎に微少クラックの面積率が計算されて、得られる４つの微少クラックの面積率の平均値が算出されてもよい。
【００３８】
判定工程では、面積率算出工程で得られた面積率が基準値と比較されて良否判定がされる。この情報処理装置８は、予め基準値を記憶している。タイヤ１８の面積率が、この基準値より大きければ不良判定がされる。タイヤ１８の面積率が、この基準値以下であれば良好判定がされる。例えば、基準タイヤが準備される。この基準タイヤでタイヤ１８と同じ様にして求められた面積率が、基準値として用いられる。
【００３９】
出力工程では、例えば、情報処理装置８のディスプレー１４に、面積率と共に良否判定の判定結果が表示される。この判定結果と共に、図４に示されたような画像が表示されてもよい。
【００４０】
この評価方法によれば、観察者の主観によらない、客観的な評価ができる。この評価方法では、微少クラックの面積率として定量化された評価結果が得られる。定量化されているので、評価結果の対比が容易にできる。
【００４１】
例えば、基準タイヤを準備して、この基準タイヤでの測定結果を得る。その測定結果を、記憶された基準タイヤの基準値と比較して、補正式を求める。試験タイヤであるタイヤ１８での測定結果を得る。タイヤ１８の測定結果を、求めた補正式に基づき、補正する。この補正したタイヤ１８の測定結果を、記憶された他のタイヤの測定結果と比較する。これにより、時間や場所を変えて測定した微少クラックの面積率を互いの更に精度良く対比しうる。
【００４２】
この評価方法では、バットレスの表面が拡大されて撮影されている。これにより、微少クラックの面積の算出が容易にされている。拡大して撮影することで、基準タイヤの面積率とタイヤ１８の面積率との差が明確に算出される。これにより良否判定が容易にされている。この観点から、観察表面の拡大倍率は、好ましくは１０倍以上であり、更に好ましくは２０倍以上である。
【００４３】
一方で、この拡大倍率が大きすぎると、撮影箇所毎に算出される面積率の値のバラツキが大きくなる。撮影箇所が異なると、面積率が大きく異なる。このバラツキを考慮して相当数の撮影箇所で、微少クラックの面積率を算出する必要が生じる。拡大倍率が大きすぎると、この評価方法の評価工数が大きくなる。この観点から、観察表面の拡大倍率は、好ましくは１００倍以下であり、更に好ましくは５０倍以下である。
【００４４】
この評価方法では、複数箇所の画像から微少クラックの面積率を算出している。これにより、測定箇所による、面積率のバラツキが抑制されている。この観点から、撮影される複数箇所の画像の数は、３以上が好ましい。一方で、撮影画像の数が多すぎると、評価工数が大きくなる。この観点から、撮影される複数箇所の画像の数は５以下が好ましい。
【００４５】
この評価方法では、バットレス２６の表面に対して垂直方向に照明があてられているので、表面の凹凸形状のよる影の発生が抑制されている。微少クラックの面積の測定が容易にされている。この評価方法では、微少クラックの面積比の測定精度が向上している。
【００４６】
この評価方法では、空気が充填された状態で、この架橋ゴムの耐クラック性が判定されているので、撮影画像において微少クラックの識別が容易にされている。これにより、微少クラックの面積率の算出が容易にしうる。
【００４７】
この評価方法では、タイヤ１８が正規リムに組み込まれ、正規内圧となるようにタイヤ１８に空気が充填された状態で、耐クラック性が評価される。本明細書において正規リムとは、タイヤが依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。本明細書において正規内圧とは、タイヤが依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。
【００４８】
この評価方法でのタイヤ１８の空気圧は、タイヤ１８に微少クラックの発生が確認できる程度の内圧であればよく、正規内圧に限られない。正規内圧がＰ（ｋＰａ）であるとき、この微少クラックの発生ができる程度の内圧は、例えば、正規内圧Ｐ（ｋＰａ）の０．１倍以上１．３倍以下であってもよい。
【００４９】
この評価方法では、タイヤ１８のバットレス２６を例に説明がされたが、タイヤ１８のクリンチの表面が評価されてもよい。サイドウォール２２の表面が評価されてもよい。
【００５０】
更には、タイヤ１８に代えて、被試験体として、架橋ゴムから試験片が用いられてもよい。試験片の観察表面に平行な方向の張力が負荷された状態で、試験片がオゾン雰囲気処理や屋外曝露処理がされる。前処理された試験片が表面処理される。この試験片の観察表面に前処理工程と同じ方向に張力が負荷された状態で、その観察表面が撮影される。この撮影により、タイヤ１８と同様に、微少クラックの面積率の算出が容易にされうる。この試験片は、タイヤ１８から切り出されたものであってもよい。
【実施例】
【００５１】
以下、実施例によって本発明の効果が明らかにされるが、この実施例の記載に基づいて本発明が限定的に解釈されるべきではない。
【００５２】
［比較試験１］
タイヤＡからＥの５本の市場古品タイヤが準備された。これらのタイヤは、いずれも車両に取り付けられて使用された後に、回収されたものである。このタイヤＡからＥに正規内圧の空気が充填されている。タイヤＡからＥでは、バットレスの表面に微少クラックが確認できた。このタイヤＡからＥでは、その微少クラックの大きさと数とがそれぞれ異なっている。
【００５３】
熟練の観察者が、タイヤＡからＥについて、ＪＩＳ規格（ＪＩＳ  Ｋ６２５９）に準拠して、バットレスの表面の微少クラックの評価をした。観察者が１０倍のルーペで観察して、微少クラックの数と大きさとが評価された。Ａ、Ｂ、Ｃのアルファベット記号は、ＡからＣに向かってその数が多いことをし示す。１から５の数字は、１から５に向かってその大きさが大きいことを示す。その結果が比較試験１の欄に記載されている。
【００５４】
［比較試験２−３］
観察者が代わった他は、比較テスト１と同様にして、タイヤＡからＥについて、パットレスの表面の微少クラックが評価された。比較試験２及び３においても、いずれも熟練の観察者が評価した。それぞれの結果が比較試験２と比較試験３との欄に記載されている。
【００５５】
［試験１］
タイヤＡからＥについて、図１に示された評価装置を用いて、バットレスの微少クラックの評価がされた。タイヤＡからＥについて、クラックの面積率が算出された。算出された面積率（％）が、表１の試験１の欄に記載されている。
【００５６】
［試験２−３］
場所と時間とがそれぞれ変えられた他は、試験１と同様にして、タイヤＡからＥについて、パットレスの表面に微少クラックが評価された。タイヤＡからＥについて、クラックの面積率が算出された。算出された面積率（％）が、表１の試験２及び試験３の欄にそれぞれ記載されている。
【００５７】
【表１】
2014126370.tif 000003
【００５８】
表１に示されるように、試験１から３の評価方法では、定量的に評価がされている。試験１から３の評価方法では、客観的な評価が得られている。この試験１から３の結果から明らかなように、耐クラック性について、場所と時間とを変えても、タイヤ間の比較が容易にできる。この評価結果から、本発明の優位性は明らかである。
【産業上の利用可能性】
【００５９】
以上説明された方法は、架橋ゴムの微少クラックの評価方法として広く適用されうる。
【符号の説明】
【００６０】
２・・・評価装置
４・・・マイクロスコープ
６・・・制御装置
８・・・情報処理装置
１０・・・キーボード
１２・・・マウス
１４・・・ディスプレイ
１６・・・本体
１８・・・タイヤ
２０・・・トレッド
２２・・・サイドウォール
２４・・・ビード
２６・・・バットレス
２８・・・クリンチ
３０・・・トレッド面
３２・・・コア
３４・・・エイペックス
３６・・・ショルダー
【図１】
2014126370.tif 000004
【図２】
2014126370.tif 000005
【図３】
2014126370.tif 000006
【図４】
2014126370.tif 000007